(57)【要約】【課題】  止水性のばらつきを抑制するとともに、防食層の硬化に要する時間を短縮し製造性に優れた端子付き電線を提供する。【解決手段】  被覆導線１１の先端は、被覆部１５が剥離され、内部の導線１３が露出する。被覆導線１１の被覆部１５は、端子１の被覆圧着部９によって圧着される。また、被覆部１５が剥離されて露出する導線１３は、導線圧着部７により圧着される。導線圧着部７において、導線１３と端子１とが電気的に接続される。被覆部１５から露出する導線１３が、防食層１７で覆われる。防食層１７は、第１樹脂被覆層１７ａと、第２樹脂被覆層１７ｂからなる。第１樹脂被覆層１７ａは、湿気硬化性樹脂からなり、例えば、シアノアクリレート系樹脂であることが望ましい。また、第２樹脂被覆層１７ｂは、紫外線硬化樹脂からなり、例えば、ウレタンアクリレートなどが適用可能である。【選択図】図２
2019175790.tif 000002
【特許請求の範囲】
【請求項１】
被覆導線と端子とが接続される端子付き電線であって、
前記被覆導線は、被覆部と、前記被覆部の先端から露出する導線とを具備し、
前記端子は、端子本体と圧着部とを有し、
前記圧着部は、前記導線が圧着される導線圧着部と、前記被覆部が圧着される被覆圧着部と、前記導線圧着部と前記被覆圧着部との間のバレル間部と、を具備し、
少なくとも、前記バレル間部から前記導線圧着部までの前記導線が露出する部位が防食層で覆われており、
前記防食層は、湿気硬化性樹脂からなる第１樹脂被覆層と、前記第１樹脂被覆層を覆うように配置され、紫外線硬化樹脂からなる第２樹脂被覆層とを有し、
前記導線が露出する部位における前記第１樹脂被覆層の膜厚が前記第２樹脂被覆層の膜厚より薄いことを特徴とする端子付き電線。
【請求項２】
前記第１樹脂被覆層は、シアノアクリレート系樹脂であることを特徴とする請求項１に記載の端子付き電線。
【請求項３】
前記第１樹脂被覆層は、粘度が１００ｍＰａ・ｓ以下であることを特徴とする請求項２に記載の端子付き電線。
【請求項４】
前記第２樹脂被覆層の吸水率が１％以上であることを特徴とする請求項１から請求項３のいずれかに記載の端子付き電線。
【請求項５】
被覆導線と端子とが接続される端子付き電線の製造方法であって、
前記被覆導線は、被覆部と、前記被覆部の先端から露出する導線とを具備し、
前記端子は、端子本体と圧着部とを有し、
前記圧着部は、前記導線が圧着される導線圧着部と、前記被覆部が圧着される被覆圧着部と、前記導線圧着部と前記被覆圧着部との間のバレル間部と、を具備し、
少なくとも、前記バレル間部から前記導線圧着部までの前記導線が露出する部位に湿気硬化性樹脂からなる第１樹脂被覆層を塗布し、前記第１樹脂被覆層を覆うように紫外線硬化樹脂からなる第２樹脂被覆層を塗布して紫外線を照射することを特徴とする端子付き電線の製造方法。
【請求項６】
前記第１樹脂被覆層は、シアノアクリレート系樹脂であることを特徴とする請求項５に記載の端子付き電線の製造方法。
【請求項７】
前記第１樹脂被覆層は、粘度が１００ｍＰａ・ｓ以下であることを特徴とする請求項６に記載の端子付き電線の製造方法。
【請求項８】
前記第２樹脂被覆層の吸水率が１％以上であることを特徴とする請求項５から請求項７のいずれかに記載の端子付き電線の製造方法。
【発明の詳細な説明】
【技術分野】
【０００１】
本発明は例えば自動車等に用いられる端子付き電線およびその製造方法に関するものである。
【背景技術】
【０００２】
従来、自動車、ＯＡ機器、家電製品等の分野では、電力線や信号線として、電気導電性に優れた銅系材料からなる電線が使用されている。特に、自動車分野においては、車両の高性能化、高機能化が急速に進められており、車載される各種電気機器や制御機器が増加している。したがって、これに伴い、使用される端子付き電線も増加する傾向にある。
【０００３】
一方、環境問題が注目される中、自動車の軽量化が要求されている。したがって、ワイヤハーネスの使用量増加に伴う重量増加が問題となる。このため、従来使用されている銅線に代えて、軽量なアルミニウム電線が注目されている。
【０００４】
ここで、このような電線同士を接続する際や機器類等の接続部においては、接続用端子が用いられる。しかし、アルミニウム電線を用いた端子付き電線であっても、接続部の信頼性等のため、端子部には、電気特性に優れる銅が使用される場合がある。このような場合には、アルミニウム電線と銅製の端子とが接合されて使用される。
【０００５】
しかし、異種金属を接触させると、標準電極電位の違いから、いわゆる電食が発生する恐れがある。特に、アルミニウムと銅との標準電極電位差は大きいため、接触部への水の飛散や結露等の影響により、電気的に卑であるアルミニウム側の腐食が進行する。このため、接続部における電線と端子との接続状態が不安定となり、接触抵抗の増加や線径の減少による電気抵抗の増大、更には断線が生じて電装部品の誤動作、機能停止に至る恐れがある。
【０００６】
このため、電線と端子との接続部を防食材で被覆する方法が提案されている。この際、防食層の第１層を低粘度の樹脂で構成し、第２層を高粘度の樹脂で構成する端子付き電線が提案されている（例えば特許文献１）。
【先行技術文献】
【特許文献】
【０００７】
【特許文献１】特開２０１４−１２０２８３号公報
【発明の概要】
【発明が解決しようとする課題】
【０００８】
特許文献１によれば、低粘度の樹脂によって導線の隙間や裏側にも樹脂を浸透させて、高粘度の樹脂によって、防食層の厚みを確保することができる。このため、止水性のばらつきを抑制することができる。しかし、２層の樹脂を形成するため、それぞれの樹脂を硬化する時間が必要となり、製造工程においてタクトタイムが増大する。また、導線の隙間などに未硬化の樹脂が残ると、所望の止水性を得ることが困難となる。
【０００９】
本発明は、このような問題に鑑みてなされたもので、止水性のばらつきを抑制するとともに、防食層の硬化に要する時間を短縮し製造性に優れた端子付き電線等を提供することを目的とする。
【課題を解決するための手段】
【００１０】
前述した目的を達するために第１の発明は、被覆導線と端子とが接続される端子付き電線であって、前記被覆導線は、被覆部と、前記被覆部の先端から露出する導線とを具備し、前記端子は、端子本体と圧着部とを有し、前記圧着部は、前記導線が圧着される導線圧着部と、前記被覆部が圧着される被覆圧着部と、前記導線圧着部と前記被覆圧着部との間のバレル間部と、を具備し、少なくとも、前記バレル間部から前記導線圧着部までの前記導線が露出する部位が防食層で覆われており、前記防食層は、湿気硬化性樹脂からなる第１樹脂被覆層と、前記第１樹脂被覆層を覆うように配置され、紫外線硬化樹脂からなる第２樹脂被覆層とを有し、前記導線が露出する部位における第１樹脂被覆層の膜厚が前記第２樹脂被覆層の膜厚より薄いことを特徴とする端子付き電線である。
【００１１】
前記第１樹脂被覆層は、シアノアクリレート系樹脂であることが望ましい。
【００１２】
前記第１樹脂被覆層は、粘度が１００ｍＰａ・ｓ以下であることが望ましい。
【００１３】
前記第２樹脂被覆層の吸水率が１％以上であることが望ましい。
【００１４】
第１の発明によれば、防食層が２層で構成され、第１樹脂被覆層が湿気硬化性樹脂からなるため、気中の水分で即座に硬化させることができ、紫外線照射等の硬化工程が不要である。また、導線の裏側などの紫外線の照射しにくい部位も確実に硬化させることができる。また、第２樹脂被覆層が紫外線硬化樹脂であるため、外周側の第２樹脂被覆層の厚みを確保することができ、止水性のばらつきを抑制することができる。また、第１樹脂被覆層の膜厚が第２樹脂被覆層の膜厚より薄いため、第１樹脂被覆層は湿気硬化が早く進行し、厚膜の第２樹脂被覆層を紫外線で迅速に硬化できるため、防食層のトータルの硬化時間を短くすることができる。
【００１５】
特に、第１樹脂被覆層がシアノアクリレート系樹脂であれば短時間で第１樹脂被覆層を硬化させることができる。
【００１６】
また、第１樹脂被覆層の粘度が１００ｍＰａ・ｓ以下であれば、効率良く第１樹脂被覆層を導線の隙間等に浸透させることができる。
【００１７】
また、第２樹脂被覆層の吸水率が１％以上であれば、第１樹脂被覆層にわずかに未硬化残りが生じた場合であっても、第２樹脂被覆層の塗布後に、第１樹脂被覆層の湿気硬化を進行させることができるため、品質の安定性が優れる。
【００１８】
第２の発明は、被覆導線と端子とが接続される端子付き電線の製造方法であって、前記被覆導線は、被覆部と、前記被覆部の先端から露出する導線とを具備し、前記端子は、端子本体と圧着部とを有し、前記圧着部は、前記導線が圧着される導線圧着部と、前記被覆部が圧着される被覆圧着部と、前記導線圧着部と前記被覆圧着部との間のバレル間部と、を具備し、少なくとも、前記バレル間部から前記導線圧着部までの前記導線が露出する部位に湿気硬化性樹脂からなる第１樹脂被覆層を塗布し、前記第１樹脂被覆層を覆うように紫外線硬化樹脂からなる第２樹脂被覆層を塗布して紫外線を照射することを特徴とする端子付き電線の製造方法である。
【００１９】
第２の発明においても、前記第１樹脂被覆層は、シアノアクリレート系樹脂であることが望ましい。また、前記第１樹脂被覆層は、粘度が１００ｍＰａ・ｓ以下であることが望ましい。また、前記第２樹脂被覆層の吸水率が１％以上であることが望ましい。
【００２０】
第２の発明によれば、止水性のばらつきを抑制した端子付き電線を容易に製造することができる。
【発明の効果】
【００２１】
本発明によれば、止水性のばらつきを抑制するとともに、防食層の硬化に要する時間を短縮し製造性に優れた端子付き電線を提供することができる。
【図面の簡単な説明】
【００２２】
【図１】端子付き電線１０を示す斜視図。
【図２】端子付き電線１０を示す断面図。
【図３】（ａ）は第１樹脂被覆層１７ａを塗布した状態を示す図、（ｂ）は、第２樹脂被覆層１７ｂを塗布して硬化させる状態を示す図。
【図４】端子付き電線１０の試験方法を示す図。
【発明を実施するための形態】
【００２３】
以下、図面を参照しながら、本発明の実施形態について説明する。図１は、端子付き電線１０を示す斜視図であり、図２は断面図である。なお、図１は、防食層１７を透視した図である。端子付き電線１０は、端子１と被覆導線１１が接続されて構成される。
【００２４】
被覆導線１１は、アルミニウムまたはアルミニウム合金製である導線１３と、導線１３を被覆する被覆部１５からなる。すなわち、被覆導線１１は、被覆部１５と、その先端から露出する導線１３とを具備する。導線１３は、例えば、複数の素線が撚り合わせられた撚り線である。
【００２５】
端子１は、オープンバレル型であり、銅または銅合金製である。端子１には被覆導線１１が接続される。端子１は、端子本体３と圧着部５とがトランジション部４を介して連結されて構成される。圧着部５と端子本体３の間に位置するトランジション部４は、上方が開口する。
【００２６】
端子本体３は、所定の形状の板状素材を、断面が矩形の筒体に形成したものである。端子本体３は、内部に、板状素材を矩形の筒体内に折り込んで形成される弾性接触片を有する。端子本体３は、前端部から雄型端子などが挿入されて接続される。なお、以下の説明では、端子本体３が、雄型端子等の挿入タブ（図示省略）の挿入を許容する雌型端子である例を示すが、本発明において、この端子本体３の細部の形状は特に限定されない。例えば、雌型の端子本体３に代えて例えば雄型端子の挿入タブを設けてもよい。
【００２７】
圧着部５は、被覆導線１１と圧着される部位であり、圧着前においては、端子１の長手方向に垂直な断面形状が略Ｕ字状のバレル形状を有する。端子１の圧着部５は、被覆導線１１の先端側に被覆部１５から露出する導線１３を圧着する導線圧着部７と、被覆導線１１の被覆部１５を圧着する被覆圧着部９と、導線圧着部７と被覆圧着部９の間のバレル間部８からなる。
【００２８】
導線圧着部７の内面の一部には、幅方向（長手方向に垂直な方向）に、図示を省略したセレーションが設けられる。このようにセレーションを形成することで、導線１３を圧着した際に、導線１３の表面の酸化膜を破壊しやすく、また、導線１３との接触面積を増加させることができる。
【００２９】
被覆導線１１の先端は、被覆部１５が剥離され、内部の導線１３が露出する。被覆導線１１の被覆部１５は、端子１の被覆圧着部９によって圧着される。また、被覆部１５が剥離されて露出する導線１３は、導線圧着部７により圧着される。導線圧着部７において、導線１３と端子１とが電気的に接続される。なお、被覆部１５の端面は、被覆圧着部９と導線圧着部７の間のバレル間部８に位置する。
【００３０】
本発明では、少なくとも、被覆部１５から露出する導線１３が、防食層１７で覆われる。すなわち、少なくとも、バレル間部８から導線圧着部７までの導線１３が露出する部位が防食層１７で覆われており、導線１３は、防食層１７によって外部に露出しない。
【００３１】
図２に示すように、防食層１７は、第１樹脂被覆層１７ａと、第２樹脂被覆層１７ｂからなる。第１樹脂被覆層１７ａは、湿気硬化性樹脂からなり、例えば、シアノアクリレート系樹脂であることが望ましい。また、第２樹脂被覆層１７ｂは、紫外線硬化樹脂からなり、例えば、ウレタンアクリレートなどが適用可能である。
【００３２】
次に、端子付き電線１０の製造方法について説明する。まず、被覆導線１１と端子１とを圧着により接続する。次に、図３（ａ）に示すように、少なくとも、バレル間部８から導線圧着部７までの導線１３が露出する部位に第１樹脂被覆層１７ａを構成する湿気硬化性樹脂を塗布し、第１樹脂被覆層１７ａを硬化させる。なお、第１樹脂被覆層１７ａの塗布は、短時間に塗布を行うため、ジェットディスペンサ等が用いられる。
【００３３】
ここで、第１樹脂被覆層１７ａを構成する樹脂は、粘度が１００ｍＰａ・ｓ以下であることが望ましい。粘度が１００ｍＰａ・ｓ以下であれば、導線１３の隙間や裏側へも容易に樹脂が回り込み、隙間なく樹脂で被覆することができる。なお、樹脂が必要以上に流れ出すことを抑制するため、粘度は１ｍＰａ・ｓ以上とする。
【００３４】
このようにして得られる第１樹脂被覆層１７ａを構成する樹脂は、粘度が低いため、膜厚は薄くなる。例えば、第１樹脂被覆層１７ａは、数十μｍ程度である。また、第１樹脂被覆層１７ａは、湿気硬化性の樹脂で構成される。したがって、塗布した樹脂は、大気中や端子等に付着しているわずかな水分によって迅速に硬化する。特に、膜厚が薄いため、短時間で内部まで硬化を進行させることができる。このように、湿気硬化性の樹脂を用いるため、別途紫外線を照射する工程などが不要である。また、第１樹脂被覆層１７ａを構成する樹脂を隙間に行きわたらせるために、別途端子を加熱する必要もない。
【００３５】
次に、図３（ｂ）に示すように、第１樹脂被覆層１７ａを覆うように、第２樹脂被覆層１７ｂを構成する紫外線硬化樹脂を塗布し、紫外線（図中Ａ）を照射して、第２樹脂被覆層１７ｂを硬化させる。以上により、端子付き電線１０を製造することができる。
【００３６】
ここで、第２樹脂被覆層１７ｂを構成する樹脂は、粘度が２００ｍＰａ・ｓ以上（例えば３００〜５００ｍＰａ・ｓ程度）であることが望ましい。粘度が低すぎると、所定以上の厚みの第２樹脂被覆層１７ｂを形成することが困難となる。例えば、第２樹脂被覆層１７ｂは、数百μｍ程度である。なお、第２樹脂被覆層１７ｂの塗布も、短時間に塗布を行うため、ジェットディスペンサ等が用いられる。また、粘度が高すぎると塗布に時間を要するため、第２樹脂被覆層１７ｂは、例えば３０００ｍＰａ・ｓ以下が望ましい。
【００３７】
第２樹脂被覆層１７ｂは、第１樹脂被覆層１７ａと比較して膜厚が厚いが、紫外線を照射することによって容易に内部まで硬化させることができる。また、導線１３の内部など、紫外線の影になる部位には、先に第１樹脂被覆層１７ａが充填されているため、第２樹脂被覆層１７ｂは、主に圧着部５の外周面に形成される。このため、第２樹脂被覆層１７ｂの全体に紫外線を照射することができ、第２樹脂被覆層１７ｂの未硬化なども生じにくい。
【００３８】
このように、端子付き電線１０に二層構造の防食層１７を設け、第１樹脂被覆層１７ａに湿気硬化性樹脂を適用し、第２樹脂被覆層１７ｂに紫外線硬化樹脂を適用することで、生産工程での樹脂の塗布と硬化工程タクトを最小にすることができる。
【００３９】
ここで、発明者らは、第２樹脂被覆層１７ｂの吸水率が所定以上であれば、第２樹脂被覆層１７ｂで被覆される第１樹脂被覆層１７ａの硬化をより確実に進行させることができることを見出した。前述したように、第１樹脂被覆層１７ａは湿気硬化性樹脂からなるため、大気中等の水分によって瞬時に硬化する。このため、塗布後、紫外線の照射や加熱の必要がない。このため、生産工程での樹脂の塗布タクトの短縮化のため、第１樹脂被覆層１７ａの塗布後、すぐに第２樹脂被覆層１７ｂが塗布される。
【００４０】
前述したように、第１樹脂被覆層１７ａは、粘度が低く膜厚も薄いため、大気中等の水分によって瞬時に硬化するが、わずかに未硬化残りが生じるおそれがある。したがって、第２樹脂被覆層１７ｂで被覆された後には、未硬化の第１樹脂被覆層１７ａが残る恐れがある。しかし、第１樹脂被覆層１７ａが完全に硬化するまで硬化時間を取ると、生産工程での樹脂の塗布工程が長くなる。
【００４１】
そこで、本発明では、第２樹脂被覆層１７ｂの吸水率を１％以上とすることが望ましい。このようにすることで、第１樹脂被覆層１７ａにわずかに未硬化残りが存在しても、第２樹脂被覆層１７ｂ塗布後（硬化後）においても第２樹脂被覆層１７ｂ中の水分によって、第１樹脂被覆層１７ａを確実に硬化させることができる。なお、樹脂の吸水率は、ＪＩＳで定められた手法で測定可能である。
【００４２】
なお、吸水率が高すぎると、防水性の効果が小さくなるため、吸水率は５％未満であることが望ましい。なお、例えば、第２樹脂被覆層１７ｂがウレタンアクリレートの場合には、第２樹脂被覆層１７ｂの吸水率は、分子量当たりのウレタン結合量を変えることで制御することができる。ウレタンアクリレートを構成するウレタン結合は水を吸収しやすく、光硬化性のアクリレート結合は水を吸収しにくい。このため、配合等の条件によってウレタン結合を多くすることで、吸水量を大きくすることができる。
【００４３】
以上説明したように、本実施の形態によれば、第１樹脂被覆層１７ａを構成する樹脂が低粘度の湿気硬化性樹脂であるため、端子裏や端子素線間など端子の微小な隙間に浸透し、大気中の水分や、端子または電線に付着したわずかな水分で迅速に硬化することができる。特に、第１樹脂被覆層１７ａを構成する樹脂がシアノアクリレート樹脂であれば、大気中の水分と瞬時に反応して硬化させることができる。このため、紫外線が届かなかった端子内部の樹脂硬化を確実に行うことができ、端子横や裏からの水分の浸入を確実に防ぐことができる。
【００４４】
また、第２樹脂被覆層１７ｂに高粘度の紫外線硬化樹脂を用いることで、樹脂膜厚を確保しながらも紫外線光で確実樹脂を硬化せしめることができ、端子表面からの水分の浸入を確実に防ぐことができる。この際、端子裏や端子素線間など端子の微小な隙間には、第１樹脂被覆層１７ａが浸透しているため、第２樹脂被覆層１７ｂは、圧着部５の外表面に配置され、確実に紫外線を照射することができる。
【００４５】
さらに、第２樹脂被覆層１７ｂの吸水率を１％以上とすることで、第２樹脂被覆層１７ｂで覆われる第１樹脂被覆層１７ａを確実に硬化させることができる。
【００４６】
なお、第１樹脂被覆層１７ａは、湿気硬化性樹脂であるが、合わせて、紫外線硬化性を有していてもよく、同様に、第２樹脂被覆層１７ｂは、紫外線硬化樹脂であるが、合わせて、湿気硬化性を有していてもよい。
【実施例】
【００４７】
次に、本発明に従う端子付き電線及び比較としての端子付き電線を試作し、各試料ついて試験を行ったので以下に説明する。
【００４８】
前述したように、端子１に導線を圧着し、圧着部に樹脂を塗布して硬化させ防食層１７とした。この際、塗布する樹脂を変えて、種々の端子付き電線を得た。なお、第２樹脂被覆層の樹脂の粘度は、全て３００〜５００ｍＰａ・ｓの範囲で調整した。得られた端子付き電線について、まず、正圧でのシール性（初期とサーマルショック試験後）および塗布タクト時間を評価した。なお、それぞれの試験において、各条件ｎ＝３で評価した。結果を表１に示す。
【００４９】
【表１】
2019175790.tif 000003
【００５０】
正圧でのシール性は、端子付き電線の被覆導線から端子に向かって空気を送り、後端部から空気が漏れるか否かについて評価した。図４には、実験方法の概要を示す。実験は、水を入れた水槽２１中に端子付き電線の一端（端子１）を入れ、被覆導線１１の端部から端子１に向かってレギュレータ２２によって加圧空気を送った。なお、エア圧は３０ｋＰａとした。
【００５１】
サーマルショック試験は、それぞれの端子付き電線に対し、１２０℃×３０分〜−４０℃×３０分を５００サイクルとした。サーマルショック試験後の端子付き電線についても正圧でのシール性を評価した。
【００５２】
なお、表１においては、正圧試験において、全くエアリークの見られなかったものを〇とし、１つのみにエアリークが見られたが、他の２つが合格となったものを△、２つ以上でエアリークが見られたものを×とした。
【００５３】
塗布タクトは、樹脂の塗布〜硬化時間を含むものであり、１０秒以下であったものを○、１０〜３０秒であったものを△、３０秒を超えたものを×とした。
【００５４】
表１に示すように、実施例１〜実施例５は、第１樹脂被覆層が湿気硬化性樹脂であるシアノアクリレートで構成され、第２樹脂被覆層が紫外線硬化樹脂であるウレタンアクリレートで構成される。導線が露出する部位における第１樹脂被覆層の膜厚が第２樹脂被覆層の膜厚より薄いため、第１樹脂被覆層は湿気硬化が早く進行し、厚膜の第２樹脂被覆層を紫外線で迅速に硬化できるためトータルの硬化時間が短く、塗布タクトは全て△以上であった。また、第１樹脂被覆層は、導線の裏側など、紫外線の影となる部位においても硬化させることができるため、正圧試験において全て△以上であった。特に、第１樹脂被覆層を構成する樹脂の粘度が１００ｍＰａ・ｓ以下である実施例１、２、４は、第１樹脂被覆層の膜厚がより薄くなるため、湿気硬化が一層早く進行し塗布タクトが全て○となった。また、端子の微小な隙間に浸透し硬化するため、サーマルショック後の正圧試験でも全て○となった。
【００５５】
一方、比較例１は、第１樹脂被覆層が紫外線硬化樹脂であるウレタンアクリレートからなるため、粘度が低く端子の微小な隙間にも浸透するものの、導線の影など紫外線が照射されない部位において、硬化することができず、正圧試験で不合格となった。
【００５６】
また、比較例２は、第１樹脂被覆層の粘度が８００ｍＰａ・ｓと高いため、厚膜となるため湿気による硬化に時間を要し、さらに、第２樹脂被覆層も湿気硬化性樹脂であったため、膜厚の厚い第２樹脂被覆層の硬化に時間を要し、塗布タクトが×となった。
【００５７】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００５８】
１………端子
３………端子本体
４………トランジション部
５………圧着部
７………導線圧着部
８………バレル間部
９………被覆圧着部
１０………端子付き電線
１１………被覆導線
１３………導線
１５………被覆部
１７………防食層
１７ａ………第１樹脂被覆層
１７ｂ………第２樹脂被覆層
２１………水槽
２２………レギュレータ
【図１】
2019175790.tif 000004
【図２】
2019175790.tif 000005
【図３】
2019175790.tif 000006
【図４】
2019175790.tif 000007